(57)【要約】【課題】  ２成分現像剤として、トナー飛散やキャリアへのスペント、磁気ブラシによる感光体ドラムへの傷を長期に渡って防止し、良好な画像特性（画像濃度、かぶり）を長期にわたって得ることができることが可能な磁性トナーとこれを用いた画像形成方法を提供することが課題である。【解決手段】  少なくともバインダ樹脂からなるトナー粒子中に含有させた磁性粉の粒子形状が多面体を基本とし、その多面体の各頂点及び稜線が曲面状であると共にその投影像の外周部に直線とみなせる部分を有し、測定磁場７９．６ｋＡ／ｍにおける飽和磁化が、４．０〜１５．０Ａｍ２／ｋｇである磁性トナーとキャリアとからなる２成分現像剤を有し、電荷注入された前記磁性トナーが少なくとも担持されたトナー担持体を潜像担持体と対面させて、該潜像担持体上の静電荷像を前記磁性トナーで現像するようにした。【選択図】  図３
2006309177.tif 000002
【特許請求の範囲】
【請求項１】
バインダ樹脂中に磁性粉を含有する磁性トナーとキャリアとからなる２成分現像剤用磁性トナーにおいて、
前記磁性粉の粒子形状が多面体を基本とし、該多面体の各頂点が曲面状であると共にその投影像の外周部に直線とみなせる部分を有し、該トナーの測定磁場７９．６ｋＡ／ｍにおける飽和磁化が、４．０〜１５．０Ａｍ２／ｋｇであることを特徴とする２成分現像剤用磁性トナー。
【請求項２】
前記多面体が、８個の三角形で囲まれた凸多面体である八面体であることを特徴とする請求項１に記載した２成分現像剤用磁性トナー。
【請求項３】
前記磁性粉の平均粒子径が０．０１〜０．５０μｍであることを特徴とする請求項１または２に記載した２成分現像剤用磁性トナー。
【請求項４】
少なくともバインダ樹脂中に含有させた磁性粉の粒子形状が多面体を基本とし、該多面体の各頂点及び稜線が曲面状であると共にその投影像の外周部に直線とみなせる部分を有し、該トナーの測定磁場７９．６ｋＡ／ｍにおける飽和磁化が、４．０〜１５．０Ａｍ２／ｋｇである磁性トナーとキャリアとからなる２成分現像剤を有し、
電荷注入された前記磁性トナーが少なくとも担持されたトナー担持体を潜像担持体と対面させて、該潜像担持体上の静電荷像を前記磁性トナーで現像することを特徴とする画像形成方法。
【請求項５】
前記トナー担持体と潜像担持体とが対面する現像領域に、磁界を利用してキャリアと前記磁性トナーとからなる２成分現像剤をブラシ状に穂立ち（以下磁気ブラシという）させ、該磁気ブラシを前記潜像担持体表面に摺擦させながら潜像担持体上の潜像をトナー像に顕像化する画像形成方法において、
前記磁性トナーは、少なくともバインダ樹脂中に磁性粉を含有する磁性トナー粒子であり、前記磁性粉はその平均粒子径が０．０１〜０．５０μｍで、かつ、その粒子形状が多面体を基本とし、さらに、多面体の各頂点及び稜線が曲面状であると共に、その投影像の外周部に直線とみなせる部分を有することを特徴とする請求項４に記載した画像形成方法。
【請求項６】
前記多面体が、８個の三角形で囲まれた凸多面体である八面体であることを特徴とする請求項４または５に記載した画像形成方法。
【発明の詳細な説明】
【技術分野】
【０００１】
本発明は、バインダ樹脂中に磁性粉を含有させた磁性トナーとキャリアとからなる２成分現像剤用磁性トナーと、該２成分現像剤を利用して潜像担持体上の潜像をトナー像に顕像化する画像形成方法に関する。
【背景技術】
【０００２】
電子写真法等を利用したレーザープリンタ、静電式複写機、普通紙ファクシミリ装置、およびこれらの複合機などの画像形成装置においては、まず、潜像保持体の表面を帯電手段によって一様に帯電させ、次いで、半導体レーザ、発光ダイオード等の露光手段によって露光して静電潜像を形成後、この静電潜像を、現像手段によって現像または反転現像してトナー像に顕像化する。次に、このトナー像を、転写手段によって紙などの被印刷物の表面に直接に転写するか、もしくは、中間転写体の表面に転写し、次いで紙などの被印刷物の表面に再転写した後、定着手段によって定着させることで、一連の画像形成の工程が完了する。
【０００３】
このような静電潜像をトナー像に現像するための現像方法としては、大別して乾式、湿式の２つがあるが、現在は、乾式の現像方法が広く普及している。また、乾式の現像方法は、使用するトナーの種類を基準とすると、バインダ樹脂からなるトナー粒子中に磁性粉を添加（内添若しくは外添）した磁性トナーを用いる現像方法（磁性１成分現像方法、磁性２成分現像方法等）と、磁性粉を添加しない非磁性トナーを用いる現像方法（非磁性１成分現像方法、非磁性２成分現像方法等）とに分類される。
【０００４】
このうち２成分現像方法では、鉄粉、フェライトなどから成る比較的大きなキャリア粒子表面上に微小なトナー粒子が、両粒子の混合による摩擦で発生した電気力によって保持されており、この混合物を磁気ブラシの形で感光体に搬送して静電潜像に近接させると、静電潜像が形成する電界によるトナー粒子に対する潜像方向への吸引力がトナー粒子とキャリア粒子間の結合力に打ち勝ち、トナー粒子が静電潜像上に付着して静電潜像が可視化されるものである。
【０００５】
２成分現像方法では主に磁性粉を内包しない非磁性トナーが用いられるが、２成分現像剤用トナーとして磁性トナーを使用することも以前より知られており、例えば特許文献１および特許文献２にはトナー中に磁性粉を含有させたトナーを用いることが記述されている。すなわち、２成分現像剤用トナーに磁性粉を含有させることにより、トナーとキャリアの間に生じた磁気的吸引力で２成分現像方法においてしばしば問題とされるトナー飛散、あるいはトナー落ちといった問題の回避やカブリの発生を抑制することができる。またトナーが繰り返しキャリアと混合させられることにより発生するトナー過帯電、チャージアップに対しては、トナー表面に存在する磁性粉からの帯電リークによって未然に防ぐことができるなどの効果がある。
【０００６】
一方近年、画像形成装置においては、画像形成速度の高速化と装置の小型化、さらには装置全体の長寿命化が求められており、このうち、画像形成速度の高速化が要求される主にビジネス用途に適応した高速機においては、印刷速度の高速化に伴って形成画像の解像度や画質が低下するのを防止するため、トナーの帯電量を従来に比べて速やかに立ち上がりやすくすることと、その帯電量が従来に比べて安定していることとが求められている。
【０００７】
又、小型化が求められるスモールオフィスや一般家庭を対象とした中低速機においては、電源の投入と遮断とが頻繁に繰り返されることから、電源投入後のウォーミングアップ時間をできるだけ短くするために磁性トナーの初期帯電が良好であることが必要とされる。また、画像形成装置には用途による画像形成速度の違い等に関係なく、形成画像のさらなる高解像度化、高画質化や、磁性トナーの耐久性の向上、環境変動に対する安定性の向上等も継続的に求められる。
【０００８】
そして、これらのことから磁性トナーには、帯電量が速やかに立ち上がりやすく、かつ、高温高湿環境などの帯電しにくい環境下や、逆に低温低湿環境などの帯電しす過ぎる環境下においても帯電量不足やチャージアップ（過帯電）を生じることなく、常に適度な帯電量を維持できると共にその適度な帯電量を長期にわたって維持でき、結果として良好な画像特性（画像濃度が高くてカブリがなく、優れた画質を有する）を長期にわたって様々な温度湿度環境下においても安定して維持できることが求められる。
【０００９】
しかも、マシンの高速化、高寿命化に伴い、従来より２成分現像剤に存在するトナー飛散、キャリアへのスペント（キャリアの表面にトナー成分が付着析出する現象）、感光体ドラムへの磁気ブラシによる筋などの問題もより発生しやすくなっており、これらの問題も当然回避することが要求されている。しかし、現在、一般的に使用されているトナーでは、先に述べた、画像形成速度の高速化や、装置の小型化の流れの中で、これらの要求を十分に満足し切れなくなりつつあるのが現状である。
【００１０】
このうち、潜像保持体である感光体ドラムに対する磁気ブラシによる筋は、長期にわたって磁気ブラシを感光体に接触し続けることにより、感光体ドラムに筋をつけてしまうという問題である。すなわち２成分現像方式においては、感光体ドラムの現像部に対面した磁気ロール上に２成分現像剤による磁気ブラシを形成し、その磁気ブラシを感光体ドラムに接触させて現像を行っており、マシンの長寿命化に伴なって長期にわたって磁気ブラシを感光体に接触し続けるために生じる問題である。この問題に対しては従来から、キャリアの選定などによって回避することが行われているが、２成分トナー中に磁性粉を含有する場合にはその磁性粉の影響によって磁気ブラシ筋を発生させてしまう可能性がある。
【００１１】
また、キャリアへのトナーのスペントとは、キャリア表面にトナー成分が付着析出する現象であり、キャリアの表面がトナー成分で覆われてキャリア本来の性能が得られなくなる。そのためキャリアの劣化として考えられるが、スペントが発生した場合、画像濃度低下やカブリの発生があり、最悪の場合、現像剤自体を交換しなければならない事態となる。このスペントは、マシンの長寿命化に伴って従来から発生していた不具合であり、トナーの低温定着化が進んでいる近年では更に発生の可能性が高くなっている。また、磁性トナーを使用した際にはキャリアとの帯電的な力だけでなく、磁気的な拘束力も加わるため、更に発生する可能性が高くなる。
【００１２】
現在、トナーに含有する磁性粉としては、６個の四角形で囲まれた凸多面体である六面体（図１（ｂ）参照、立方体、直方体）状のものや、８個の三角形で囲まれた凸多面体である八面体状（図１（ｃ）参照）のもの等の多面体状の磁性粉と、球状の磁性粉（図１（ａ）参照）とが一般的に用いられている。ところが、多面体状の磁性粉を用いた磁性トナーは、トナー粒子の表面に露出した磁性粉の尖った頂点や隣り合う面間の尖った稜線から電荷が放出されやすく、電荷のリークが必要以上に起こりやすい。また、多面体状の磁性粉は流動性が低く、バインダ樹脂に対する分散性が悪いことから当該バインダ樹脂中に均一に分散させるのが難しい。そのため、個々のトナー粒子における磁性粉の分散状態にばらつきを生じやすく、個々の磁性トナーの帯電のしやすさや帯電量などもばらつきを生じやすい。
【００１３】
従って、多面体状の磁性粉を用いた磁性トナーは帯電量が速やかに立ち上がりにくい上、帯電量自体も低くなってしまい、結果として、トナー飛散やトナー落ちといった問題や、カブリの発生といった画像欠陥を生じやすいという問題がある。また、画像形成時の温度、湿度環境によって帯電のしやすさや帯電量が変動しやすいことから、特に、高温、高湿環境などの帯電しにくい環境下において、上記の画像欠陥をさらに生じやすくなるという問題もある。
【００１４】
さらに、多面体状の磁性粉を用いた磁性トナーは、トナー粒子の表面に露出した磁性粉の尖った頂点や、隣り合う面間の尖った稜線のために磁気ブラシとして接触する感光体に対し、磁性粉を含有していないトナーでは発生しにくい磁気ブラシ筋をかえって発生させてしまうという問題もある。ただし、一方でキャリアのスペントに対しては、磁性粉の尖った稜線や頂点による研摩効果でこれを効果的に防止することができるという利点が存在する。
【００１５】
一方、球状の磁性粉を用いた磁性トナーは尖った頂点や稜線等を有さず、トナー粒子の表面に露出した磁性粉による感光体への磁気ブラシ傷が発生しにくいと共に、多面体状のものに比べて流動性に優れてバインダ樹脂に対する分散性にも優れることから、バインダ樹脂中に均一に分散させるのが容易であり、個々の磁性トナーにおける磁性粉の分散状態にばらつきが生じるのを防止して、その帯電のしやすさや帯電量などを均一化することもできる。
【００１６】
しかし、球状の磁性粉を用いた磁性トナーは尖った頂点や稜線等を有しないため、キャリアへのスペントを防止するような効果は得らず、また、トナー粒子の表面に露出した磁性粉から電荷が放出されにくく、電荷がたまりやす過ぎるためにキャリアとトナーが繰り返し混合された際など、トナーが所定の帯電量以上に過帯電するいわゆるチャージアップを生じやすく、一旦チャージアップを生じると、画像濃度の低下に代表される画像欠陥を生じやすいという問題がある。
【００１７】
そこで、球状の磁性粉と多面体状磁性粉の両方の長所を活かすため、様々な粒子形状を有する磁性粉が検討されている。例えば、特許文献３、特許文献４、特許文献５には、前記六面体や八面体などの多面体の頂点や稜線を、多面体を構成する各面よりも小さな平面によって、いわゆる面取りをしたような粒子形状を有する磁性粉が記載されている。しかしこの面取りした磁性粉においても、依然として多面体を構成する面と面取りした小さな平面との間には尖った稜線が存在し、この稜線から電荷が放出されやすいことから、磁性トナーから電荷がリークして画像濃度の低下や地カブリの発生、いった画像欠陥を生じるおそれがあり、２成分現像剤とした際には、感光体に対して磁気ブラシ筋を発生させてしまう可能性がある。
【００１８】
また、特許文献６には立方体の各稜線を曲面状とした粒子形状を有する磁性粉が記載されている。しかし、この磁性粉も、稜線を曲面状とすることによって頂点も曲面状とされ、電荷の放出点となる尖った頂点や稜線が存在しないため、球状のものと同様に電荷が放出されにくい傾向があり、特に低温、低湿環境下などにおいて、磁性トナーがチャージアップして、画像濃度の低下等の画像欠陥を生じるおそれがあると共に、２成分現像剤に使用したとしても、その曲面状という形状のためにキャリアへのスペントを防止する効果が得られない。
【００１９】
また、先にも述べた特許文献１および特許文献２には、２成分磁性トナーの利点としてトナー飛散やカブリの抑制などが上げられているが、耐刷時における挙動などについては述べられておらず、ましてや磁性粉形状の影響については未確認であり、耐刷後には安定した帯電量を得ることができなかつたり、磁気ブラシ筋やスペントの発生の可能性がある。
【００２０】
【特許文献１】特開昭５６−１０６２４９号公報
【特許文献２】特開昭５９−１６２５６３号公報
【特許文献３】特開平１１−１５３８８２号公報
【特許文献４】特開平２０００−１６２８１７号公報
【特許文献５】特開平２０００−２４２０２９号公報
【特許文献６】特許３５８４９５４（特開平９−５９０２４号）号公報
【発明の開示】
【発明が解決しようとする課題】
【００２１】
近年、２成分現像剤を用いた電子写真法によるコピー機やプリンタ等の市場は、印刷の高速化、マシンの小型化、マシン寿命の高耐久化が著しく進み、また、求められる性能も、高解像度・高画質・高耐久が当然となってきている。従って、高速化した印刷速度に合わせた画像特性、耐久性向上を得るためには、帯電特性が安定し、高度な性能を有するトナーが必要不可欠である。
【００２２】
従って本発明はかかる従来技術の問題に鑑み、２成分現像剤として、適度な帯電量を維持して良好な画像特性（画像濃度、かぶり）を長期にわたって得ることができ、かつ、それらの良好な画像特性を高温高湿環境や低温低湿環境などにおいても得ることを可能とすると共に、トナー飛散やキャリアへのスペント、さらには磁気ブラシによる感光体ドラムへの傷を、長期に渡って防止することが可能な高耐久の２成分磁性トナーとこれを用いた画像形成方法を提供することが課題である。
【課題を解決するための手段】
【００２３】
前記の課題を解決するために鋭意検討した結果、２成分現像方式を採用した電子写真システムに対する２成分現像剤用トナーに添加される磁性粉に着目し、本発明を完成するに至った。即ち、本発明者は、２成分現像剤用トナーに含有する磁性粉として、８個の三角形で囲まれた凸多面体である八面体形状をした多面体を基本とし、かつ該多面体の各頂点および稜線が曲面状である粒子形状を有する磁性粉を使用することを検討した（図１（ｄ）参照）。
【００２４】
上記磁性粉は、例えば図２に一例として、透過型電子顕微鏡（ＴＥＭ）を用いて撮影した八面体の写真（投影像）で示されているように、八面体を基本とし、その頂点と稜線が曲面状であり、電荷の放出点となる尖った頂点や稜線が存在しないことが特徴である。また、頂点と稜線が曲面状であるといっても、その曲率半径が大きすぎて隣り合う頂点や稜線の曲面が繋がってしまい、投影像の外周部に直線とみなせる部分を有しない球形に近いものではなく、図２に見るように、投影像の外周には直線とみなせる部分が残った八面体としての特徴を残した多面体であることも特徴である。
【００２５】
上記の粒子形状を有する磁性粉は、頂点と稜線がいずれも曲面状とされ、トナーより磁性粉が露出する部分が尖った頂点や稜線ではないため、２成分現像剤の磁気ブラシ中にこの磁性粉を有するトナーが存在しても、感光体ドラムに対して磁気ブラシによる筋をつけることがなく、電荷を放出しやすい尖った頂点や稜線を有しないことから、特許文献１〜３に記載された多面体の頂点や稜線を小さな平面で面取りした磁性粉に比べ、磁性トナーに内包させた際に電荷のリークを起こしにくくすることができると考えられる。
【００２６】
また、この磁性粉は、上記のように多面体の頂点や稜線をいずれも曲面状としていることから、流動性、およびバインダ樹脂に対する分散性に優れており、特に磁性粉を内包する場合にバインダ樹脂中に均一に分散させるのが容易であって、個々のトナー粒子における磁性粉の分散状態にばらつきが生じるのを防止し、個々の磁性トナーの帯電のしやすさや帯電量などを、均一化することができると考えられる。
【００２７】
しかも、図１（ｄ）に示すようにこの磁性粉１は、基本形状が八面体２であるため当該八面体２を構成する頂点１ｂまたは稜線１ａを挟んで隣り合う面のいずれか、もしくは頂点１ｂを挟んで隣り合う稜線１ａのいずれかが必ず９０°未満の鋭角で交わっており、さらに、立方形状の磁性紛では頂点または稜線を挟んで隣り合う面のいずれか、もしくは頂点を挟んで隣り合う稜線のいずれかが必ず９０°で交わっているから、この面または稜線が交わった頂点や面が交わった稜線が適度な量存在することで、トナーから露出した磁性粉部分による研磨効果が得られ、キャリアへのトナー付着、すなわちスペントを効果的に防止することができる。また、この面または稜線が交わった頂点や面が交わった稜線に電荷が集中しやすいことから、電荷を適度な割合で放出させることができ、そのため、磁性トナーに内包させた際にチャージアップを起こりにくくすることができるものと考えられる。
【００２８】
ただし、上記の粒子形状であっても、曲面状とした頂点１ｂおよび稜線１ａの曲率半径が大きすぎる場合には、トナーから露出した部分の研磨効果が得られずにキャリアへのスペントを効果的に防止することができない。そこで、発明者は、例えば、透過型電子顕微鏡を用いて撮影した磁性粉の投影像から、図３に示すように曲面状とした頂点１ｂおよび稜線１ａの曲率半径の範囲を規定することを検討した。
【００２９】
その結果、曲面状とした頂点１ｂや稜線１ａの曲率半径が大きすぎて、隣り合う頂点１ｂや稜線１ａの曲面が繋がってしまい、投影像の外周部に直線とみなせる部分を有しない、球状に近い磁性粉は、球状のものと同様に、キャリアへのスペントを防止する効果や磁性トナーのチャージアップを防止する効果が得られないのに対し、八面体２の各頂点１ｂおよび稜線１ａが曲面状であると共に、その投影像の外周部に直線とみなせる部分を有する磁性粉は、隣り合う面が交差する稜線１ａや頂点１ｂが曲面で構成されているものの、その曲面の曲率半径が、同等の粒径を有する球状の磁性粉の曲率半径に比べて小さいため、その存在する頂点や稜線によりキャリアのスペントを防止する効果が得られ、一方で感光体への磁気ブラシによる筋を防ぐことができると共に、電荷が集中しやすい頂点１ｂや稜線１ａから電荷を適度な割合で放出させることができ、当該磁性粉を磁性トナーに内包させた際に、頂点１ｂや稜線１ａを曲面状としない磁性粉を用いる場合に比べて電荷のリークを起こりにくくしながら、なおかつ、磁性トナーのチャージアップを防止できることを見出した。
【００３０】
また、これらの磁性粉を含有したトナーの磁気特性について検討した結果、上記磁性粉を含有したトナーの測定磁場７９．６ｋＡ／ｍ（１ｋＱｅ）における飽和磁化が４．０Ａｍ２／ｋｇ未満である場合、２成分トナーに磁性粉を含有させた本来の効果が得られず、トナー飛散の発生を効果的に防ぐことができない問題があることがわかった。また、トナー飽和磁化が１５．０Ａｍ２／ｋｇを超えた場合、キャリアとの磁気拘束力が強くなって２成分現像剤の磁気ブラシとした際に、現像部分における感光体ドラムとの接触によって感光体ドラムに磁気ブラシ筋をつけてしまい、合わせてキャリアとの結びつきが強くなるため、キャリアへのスペントが起こりやすくなるという問題も生じた。
【００３１】
また、発明者は、磁性粉の大きさについても検討した。その結果、平均粒子径が０．０１μｍ未満である磁性粉はトナー粒子の表面に露出する割合が増加し、露出した磁性粉から電荷が放出されて磁性トナーの帯電不足を招く結果、画像濃度が低下するという問題があり、一方、平均粒子径が０．５０μｍを超える磁性粉は、逆に、トナー粒子の表面に露出する割合が減少し、露出した磁性粉から放出される電荷が少なくなって磁性トナーのチャージアップを招く結果、特に画像形成を繰り返した際に画像濃度が低下するという問題があることを知見し、そのため、磁性粉の平均粒子径は、０．０１〜０．５０μｍである必要があることを見出した。
【００３２】
したがって、本発明はかかる知見に基づき、
バインダ樹脂中に磁性粉を含有する磁性トナーとキャリアとからなる２成分現像剤用磁性トナーにおいて、
前記トナー粒子中に含有させた磁性粉の粒子形状が多面体を基本とし、該多面体の各頂点が曲面状であると共にその投影像の外周部に直線とみなせる部分を有し、該トナーの測定磁場７９．６ｋＡ／ｍにおける飽和磁化が、４．０〜１５．０Ａｍ２／ｋｇであることを特徴とする２成分現像剤用磁性トナーを提案するものである。
【００３３】
また、前記多面体が、８個の三角形で囲まれた凸多面体である八面体形状であり、さらに前記磁性粉の平均粒子径が０．０１〜０．５０μｍであることが好ましい。この磁性粉の平均粒子径は、透過型電子顕微鏡によって撮影した写真（倍率１万倍）を４倍に拡大し、写真に写された３００個の磁性粉について測定したマーチン径（円相当径）の平均値である。
【００３４】
なお、本発明における２成分現像剤用磁性トナーに使用される材料としては、バインダ樹脂以外にもそれ自体公知の染料、顔料、帯電調整剤、流動化剤、外添剤などを用いることができ、これらの材料は特に制約されるものではなく、２成分トナーに対して用いることができる公知の材料が使用でき、また２成分現像剤とするために必要なキャリアについても特に制約されるものではないが、特に効果のバランスを考慮すると、磁性粉の平均粒子径は、上記の範囲内でも特に、０．０５〜０．３５μｍであるのが好ましい。また、磁性粉としては、磁性トナーに良好な磁気特性を付与することを考慮すると、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイト（四三酸化鉄）からなるものを用いることが好ましい。また、同様の理由で、磁性粉の、トナー粒子中に占める割合は、２．０〜２０質量％であるのが好ましい。
【００３５】
さらに本発明の磁性トナーは、例えば磁性粉を内包する場合にはバインダ樹脂、磁性体、ワックス、荷電制御剤、その他の添加剤等を、ヘンシェルミキサー、ボールミル等の混合機により充分混合してから加熱ロール、ニーダー、エクストルーダーの如き熱混練機を用いて溶融混練して樹脂類を互いに相溶せしめた中に構成成分を分散又は溶解せしめ、冷却固化後粉砕及び分級を行い、さらに必要に応じ所望の外添剤をヘンシェルミキサー等の混合機により充分混合することによっても得ることができる。 
【００３６】
このように構成することにより、本発明に係る磁性体は粒度分布が揃い、バインダ樹脂中への分散性にも優れているため、トナーの帯電性を安定化することが出来る。また、キャリアにフェライトキャリアを用いた場合にトナーの平均粒径が１０μｍ以下のような場合でも、帯電均一性が促進されてトナーの凝集性も軽減され、画像濃度の向上、カブリの改善等現像性が向上する。特に重量平均粒径８．０μｍ以下のトナーにおいてはその効果は顕著であり、極めて高精細な画像が得られる。重量平均粒径は３．０μｍ以上である方が十分な画像濃度が得られて好ましい。一方でトナーの小粒径化が進むと磁性体の遊離も生じやすくなるが、個数平均粒子径が、０．０５〜０．３５μｍの磁性粉をバインダ樹脂１００重量部に対して０．１〜１０重量部用いて体積平均粒径が３．０〜１０．０μｍの磁性トナーを形成することにより、バインダ樹脂との密着性に優れているので磁性体の遊離も生じにくくスリーブ汚染等のトラブルが抑制される。 
【００３７】
そして、前記の２成分現像剤を用いた画像形成方法形成方法は、
少なくともバインダ樹脂中に含有させた磁性粉の粒子形状が多面体を基本とし、該多面体の各頂点及び稜線が曲面状であると共にその投影像の外周部に直線とみなせる部分を有し、該トナーの測定磁場７９．６ｋＡ／ｍにおける飽和磁化が、４．０〜１５．０Ａｍ２／ｋｇである磁性トナーとキャリアとからなる２成分現像剤を有し、
電荷注入された前記磁性トナーが少なくとも担持されたトナー担持体を潜像担持体と対面させて、該潜像担持体上の静電荷像を前記磁性トナーで現像することを特徴とする画像形成方法である。
【００３８】
かかる発明は、現像担持体（現像ローラ）上でトナーとキャリアを摩擦帯電させて潜像担持体（感光体ドラム）と対面する現像域上に磁気ブラシを形成しながら現像を行う画像形成方法のみならず、キャリアとトナーからなる現像剤を磁気保持しながら帯電させる２成分現像剤搬送用磁気ロールと、該磁気ロールの磁気ブラシと搬送バイアスを利用して前記搬送体よりトナーを移送し、その表面にトナーのみの薄層を形成する現像ロールと、該現像ロールと潜像担時体の最近接位置（現像位置）に現像バイアスを印加して潜像担時体の潜像の現像を行うハイブリッド型現像装置を有した画像形成装置にも適用可能である。
【００３９】
そしてこの画像形成方法は、
前記トナー担持体と潜像担持体とが対面する現像領域に、磁界を利用してキャリアと前記磁性トナーとからなる２成分現像剤をブラシ状に穂立ち（以下磁気ブラシという）させ、該磁気ブラシを前記潜像担持体表面に摺擦させながら潜像担持体上の潜像をトナー像に顕像化する画像形成方法において、
前記磁性トナーは、少なくともバインダ樹脂及び磁性粉を含有する磁性トナー粒子を有しており、前記磁性粉はその平均粒子径が０．０１〜０．５０μｍで、かつ、その粒子形状が多面体を基本とし、さらに、多面体の各頂点及び稜線が曲面状であると共に、その投影像の外周部に直線とみなせる部分を有することを特徴とする。
【発明の効果】
【００４０】
本発明によれば、２成分現像剤用磁性トナーに含有する磁性粉として多面体を基本とし、かつ該多面体の各頂点及び稜線が曲面状である粒子形状を有する磁性粉を使用することにより、２成分トナーとして適度な帯電量を維持しながら帯電量のすばやい立ち上がりやチャージアップ（過帯電）しない帯電特性を有し、その結果、良好な画像特性（画像濃度、かぶり）を長期にわたって得ることができると共に、２成分現像剤特有の問題である、トナー飛散、キャリアへのスペント、感光体ドラム上の磁気ブラシ筋などの発生しないトナーを得ることができ、良好な画像特性を維持しつつ、高寿命化するシステムにおいても２成分現像方式特有の様々な問題を回避して高耐久な２成分現像剤用磁性トナーと画像形成方法を得ることができる。
【発明を実施するための最良の形態】
【００４１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００４２】
図４は、本発明の磁気ブラシ現像器を備えた画像形成装置の構造の概略と共に示す図である。図中、矢線方向に回転可能に設けられている感光体ドラム１０の周囲には、帯電装置２５、露光機構３、磁気ブラシ現像器４、図示していない転写装置、クリーニング装置６、除電装置７が感光体ドラム１の回転方向に沿って配置されており、感光体ドラム１０と転写装置との間に紙やＯＨＰフィルムなどの転写材１１が通され、転写材１１の排出経路上には、図示していない定着装置が設けられている。
【００４３】
感光体ドラム１０はアルミ等の導電性基体ローラ上に、セレン、非晶質シリコンなどの感光層を設けた無機感光体ドラムや、バインダ樹脂中に電荷発生剤や電荷輸送剤を分散させた有機感光層を設けた有機感光体ドラムなどが使用される。帯電装置２５としては、ローラ型の接触帯電装置若しくはコロナ帯電器が使用され、この帯電装置２５により、感光体ドラム１０の表面（感光層）が、感光層の種類に応じて所定極性に一様に帯電される。この時の感光体表面の帯電電位は、通常、２００〜１０００Ｖ（絶対値）である。次いで画像露光機構３により、原稿の反射光或いはコンピュータなどからの電気信号により、原稿に対応するレーザビームなどのドット光が感光体ドラム表面に照射され、光照射部分の電位が光減衰して静電潜像が形成される。 
【００４４】
この静電潜像は、本発明を用いた磁気ブラシ現像器４に形成される磁気ブラシによって現像され、感光体ドラム１０の表面にトナー像１５が形成される。現像剤３５としては磁性キャリアと磁性トナーとから成る二成分系現像剤が使用され、この現像器４によって、所定極性に摩擦帯電したトナーが磁気ブラシの形で搬送されて、感光体ドラム１０の表面に形成された静電潜像が現像され、感光体ドラム１０の表面にトナー像１５が形成されるものである。
【００４５】
そしてこのトナー像１５は、転写材１１に図示していない転写装置によって転写トナー像１６として転写され、図示されていない定着装置に搬送されて熱と圧力により、転写材１１の表面に定着される。一方、トナー像１５が転写材１１上に転写トナー像１６として転写された後、クリーニングブレード等を備えたクリーニング装置６により、感光体ドラム１０の表面に残存するトナーが掻き取られて回収され、除電装置７による光照射によって感光体ドラム１０の表面電荷が除去され、次の画像形成プロセスが行われる。尚、本発明の磁気ブラシ現像器４は、現像剤３５が充填された現像ハウジング３０から構成されており、この現像ハウジング３０内には、感光体ドラム１０に対面するように現像剤搬送スリーブ（現像スリーブ）３１が配置されていると共に、現像スリーブ３１と同軸方向に攪拌パドル３２ａ、３２ｂ、３２ｃが並列に配置されている。 
【００４６】
現像スリーブ３１の内部には複数の磁極を有するマグネットが固定されていて、スリーブの回転により現像剤を磁気ブラシの形で搬送するものであり、通常、現像スリーブ３１と感光体ドラム１０の間隔は、一般に０．３〜１．０ｍｍ程度に設定されている。勿論この現像スリーブ３１は、スリーブを固定して内部のマグネットを回転することにより現像剤を搬送するものであってもよい。また、現像スリーブ３１と一定間隔（通常、０．３〜１．０ｍｍ程度）を置き、穂切りブレード３３が取り付けられている。即ち、現像スリーブ３１により汲み上げられた現像剤は、穂切りブレード３３で塞き止められて、一定の穂長に調整された磁気ブラシの形で現像域（感光体ドラム１０と現像スリーブ３１との間の領域）に搬送され、この部分で静電潜像の現像が行われる。 
【００４７】
攪拌パドル３２ａ、３２ｂ、３２ｃは現像剤３５を混合攪拌することにより、現像剤３５中のトナーを十分に摩擦帯電させるものであり、各パドルの羽根は、現像剤を軸方向に攪拌しながら送るように設定されていて、隣り合うパドルは中央部或いは両端部を除いて仕切り３７によって区画されている。即ち、複数の攪拌パドル３２ａ、３２ｂ、３２ｃにより現像剤３５を軸方向に攪拌送りしながら、各パドルの中央部或いは両端部間で現像剤３５が出し入れされ、効率よく摩擦帯電が行われるようになっている。このようにして所定極性に摩擦帯電された現像剤（磁性トナー）３５を現像スリーブ３１によって汲み上げ、穂切りブレード３３によって穂長が調整された磁気ブラシの形で現像剤が現像域に搬送され、静電潜像の現像が行われる。
【００４８】
また、前述した穂切りブレード３３の近傍、即ち、該ブレード３３によって現像剤３５が塞き止められる側には整流板４０が配置されている。即ち、穂切りブレード３３によって塞き止められた現像剤３５は整流板４０上に落下し、ガイド板４０ａの上をスムーズに流れて攪拌パドル３２ｂ上に落とされ、再度、混合攪拌されて、現像スリーブ３１に供給される。
【００４９】
現像スリーブ３１としては従来公知の種々の材料からなるものを用いることができ、特に、ブラスト処理されたステンレス鋼製の現像剤担持体を用いるのが好ましい。
【００５０】
本発明のトナーはバインダ樹脂中に磁性粉を配合し、磁性トナーとする。本発明のトナーに含まれる磁性粉は、例えば八面体の場合を示した図３（ａ）〜（ｃ）に一点鎖線で示すような、８個の三角形で囲まれた凸多面体である八面体２を基本とし、かつ、図中に実線で示すように、上記八面体２または立方体状の各頂点１ｂおよび稜線１ａが曲面状とされた粒子形状を有するものを用いることを特徴とする。また、上記磁性粉は、図２に示す投影像から求められる実際の周長Ｒ１（図３（ｂ）中に実線で示す磁性粉１の外周の周長）と、当該投影像に外接する、頂点１ｂおよび稜線１ａを曲面状としない場合の想定される四角形（図中に一点鎖線で示す八面体２の外周の周長）の周長Ｒ０との比Ｒ１／Ｒ０で表される粒子形状の丸さ値（以下磁性粉のＲ値と称する）が、下記式（１）
０．９≦Ｒ１／Ｒ０＜１  …………  （１）
であることが望ましい。
【００５１】
この磁性粉のＲ値が０．９未満では、曲面状とした頂点１ｂおよび稜線１ａの曲率が大きすぎるため、特に、面または稜線１ａが鋭角で交わった頂点１ｂや、面が鋭角で交わった稜線１ａから電荷を適度な割合で放出させることができない場合もあり、トナーのチャージアップを防止する効果が不十分な場合も出てくるため、こうしたＲ値の磁性粉を使用する場合には磁性トナーは、チャージアップをして画像濃度の低下等の画像欠陥を生じる傾向がある。
【００５２】
また、この磁性粉のＲ値が１、すなわち頂点１ｂおよび稜線１ａを曲面状としていない磁性粉を用いた磁性トナー（図１（ｃ）参照）では、尖った各頂点と隣り合う面間の尖った稜線とから前記のように電荷のリークが起こりやすい。そのため磁性トナーは、帯電量が速やかに立ち上がりにくい上に帯電量自体も低くなって、トナー飛散が発生してしまう。また、各頂点と稜線が尖った磁性分は流動性が低くてバインダ樹脂に対する分散性が悪いことから、個々の磁性トナーの帯電のしやすさや帯電量などにばらつきを生じる。なお、電荷のリークを起こりにくくしながら磁性トナーのチャージアップを防止する効果をさらに向上することを考慮すると、磁性粉のＲ値は、上記の範囲内でも特に、０．９２〜０．９８であるのが好ましく、０．９４〜０．９６であるのがより好ましい。
【００５３】
なお本発明では基本形状が八面体２形状で、かつ、その頂点１ｂおよび稜線１ａが曲面状とされた磁性粉１について、下記の手順により比Ｒ１／Ｒ０で表される丸さ値を求めた。すなわち、透過型電子顕微鏡（日本電子（株）製ＪＳＭ−８８０）を使用して撮影した磁性粉の、倍率２０万倍の投影像から図３（ａ）の方向を向いている磁性粉の投影像を選び、その画像をコンピュータに取り込んで、白黒２値化した後、画像解析システム（王子計測機器（株）製ＤＡ−６０００）を用いて画像解析して周長Ｒ１を測定し、かつ、その投影像に外接する四角形を想定してその周長Ｒ０を求めると共に、両周長の比Ｒ１／Ｒ０を算出した。そして、この操作を２０個の磁性粉について行い、その平均値を求めて、磁性粉のＲ値とした。
【００５４】
また、この磁性粉は、平均粒子径が０．０１〜０．５０μｍである必要がある。平均粒子径が０．０１μｍ未満ではトナーの表面に露出している磁性粉の割合が増加し、その個所から電荷の放出が発生して帯電不足を招き、トナー飛散が発生する。一方、平均粒子径が０．５０μｍを超える磁性粉は、トナーの表面に露出している磁性粉の割合が減少してその個所からの電荷の適度の放出が少なくなり、チャージアップを招く。結果として、多数枚の画像形成後に画像濃度低下が生じる。
【００５５】
なお、効果のバランスを考慮すると、磁性粉１の平均粒子径は上記の範囲内でも特に、０．０５〜０．３５μｍであるのが好ましく、０．１５〜０．３０μｍであるのがさらに好ましい。この磁性粉の平均粒子径は、図２に示すような透過型電子顕微鏡により撮影した写真（倍率１万倍）を４倍に拡大し、写真に写された３００個の磁性粉についてマーチン径（円相当径）の平均値により求めることができる。
【００５６】
磁性粉としては、鉄、コバルト、ニッケル等の強磁性を示す金属やその合金、またはこれらの元素を含む化合物、あるいは、強磁性元素を含まないが適当な熱処理を施すことによって強磁性を示すようになる合金、もしくは二酸化クロム等からなるものを挙げることができ、中でもフェライト、マグネタイトからなる磁性粉が好ましい。特に、磁性トナーに良好な磁気特性を付与することを考慮すると、磁性粉としては、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイトによって形成した磁性粉を用いるのが好ましい。
【００５７】
上記マグネタイトからなる立方体状の磁性紛については前記特許文献６に示されているが、八面体２の各頂点１ｂおよび稜線１ａが曲面状であると共に、その投影像の外周部に直線とみなせる部分を有し、かつ平均粒子径が前記の範囲内に規定される磁性粉は、例えば、以下に述べる方法によって製造することができる。
【００５８】
すなわち、１．５ｍｏｌ／リットルのＦｅ２＋を含む硫酸第一鉄塩水溶液２６．７リットルを、あらかじめ反応容器中に準備した３．４Ｎの水酸化ナトリウム水溶液２５．９リットル（Ｆｅ２＋に対し１．１０当量に相当する）に加え、９０℃に加熱して、ｐＨを１０．５に維持しながら水酸化第一鉄コロイドを含む第一鉄塩懸濁液を生成する。
【００５９】
次に、上記懸濁液の液温を９０℃に維持しながら、毎分１００リットルの空気を８０分間に亘って吹き込んで、第一鉄塩の酸化反応率が６０％になるまで酸化反応させる。そして、上記懸濁液に、そのｐＨが６．５になるように硫酸水溶液を添加した後、液温を９０℃に維持しながら毎分１００リットルの空気を５０分間に亘って吹き込んで、懸濁液中にマグネタイト粒子を生成させる。
【００６０】
そして、上記マグネタイト粒子を含む懸濁液にそのｐＨが１０．５になるように水酸化ナトリウム水溶液を添加した後、液温を９０℃に維持しながら毎分１００リットルの空気を２０分間に亘って吹き込んだ後、生成したマグネタイト粒子を常法により水洗、濾別し、乾燥した後、マグネタイト粒子の凝集物を粉砕する。そうすると、粒子形状が、八面体２を基本とし、その頂点１ｂおよび稜線１ａが曲面状であるマグネタイト粒子からなる磁性粉が合成される。
【００６１】
また、上記の合成反応を行う際に、水酸化アルカリ水溶液、もしくは水酸化第一鉄コロイドを含む第一鉄塩反応水溶液に、水可溶性ケイ酸塩等の水溶性の各種金属化合物を各々の金属に換算して、Ｆｅに対して０．１〜１０原子％の割合で加えると共に、第１段階の反応において、酸素含有ガスの通気を開始する際の液のｐＨを８．０〜９．５に調整すると、合成される磁性粉は上述したＦｅに対し、上記所定の割合でＭｎ、Ｚｎ、Ｎｉ、Ｃｕ、Ａｌ、Ｔｉ、およびＳｉから選ばれる少なくとも１種の元素を含むマグネタイトからなるものとなる。
【００６２】
この合成反応において、比Ｒ１／Ｒ０で表される磁性粉のＲ値を前記の範囲内に調整するためには、第一段の酸化の酸化反応時の反応率を変えることで行う。
【００６３】
磁性粉の、樹脂１００質量部に対する割合は、１．０〜３５質量部であるのが好ましく、２．０〜２５質量部であるのがさらに好ましい。磁性粉の割合がこの範囲未満では、現像剤保持体に内蔵した固定磁石の磁力によりトナーを保持する効果が低下するため、画像においてはカブリが発生するおそれがあり、またトナー飛散を抑制することもできない。また、配合割合がこの範囲を超える場合には、逆にトナーを保持する効果が強くなり過ぎるため、画像濃度が低下するおそれがある。また、相対的にバインダ樹脂の含有割合が低下するため、紙等の被印刷物の表面への定着性が低下したり、耐久性が低下したりするおそれもある。
【００６４】
磁性粉は、バインダ樹脂中に良好に分散させることを考慮すると、チタン系カップリング剤、シラン系カップリング剤、アルミニウム系カップリング剤、各種脂肪酸などの表面処理剤で表面処理を施してもよい。このうち、シラン系カップリング剤が好ましく、その具体的化合物としては、例えばヘキサメチルジシラザン、トリメチルシラン、トリメチルクロルシラン、トリメチルエトキシシラン、ジメチルジクロルシラン、メチルトリクロルシラン、アリルジメチルクロルシラン、アリルフェニルジクロルシラン、ベンジルジメチルクロルシラン、ブロムメチルジメチルクロルシラン、α−クロルエチルトリクロルシラン、β−クロルエチルトリクロルシラン、クロルメチルジメチルクロルシラン、トリオルガノシリルメルカプタン、トリメチルシリルメルカプタン、トリオルガノシリルアクリレート、ビニルジメチルアセトキシシラン、ジメチルジエトキシシラン、ジメチルジメトキシシラン、ジフェニルエトキシシラン、ヘキサメチルジシロキサン、１、３−ジビニルテトラメチルジシロキサン、１、３−ジフェニルテトラメチルジシロキサン等が挙げられる。また、１分子中に２〜１２個のシロキサン単位を有し、かつ末端に位置するシロキサン単位に各々１個ずつ、ケイ素原子に結合した水酸基を含むジメチルポリシロキサン等を用いることもできる。
【００６５】
また、上記の磁性粉を含有したトナーは、測定磁場７９．６ｋＡ／ｍにおける飽和磁化が４．０〜１５Ａｍ２／ｋｇであるように磁性粉を含有する必要がある。この範囲未満の場合には２成分トナーに磁性粉を含有する本来の効果が得られず、トナー飛散の発生を効果的に防ぐことができない問題が生じる。また、トナー飽和磁化がこの範囲を超える場合はキャリアとの磁気拘束力が強くなりすぎ、２成分現像剤の磁気ブラシとした際、現像部分で感光体ドラムと接触したときに感光体ドラムに磁気ブラシ筋をつけてしまうことになる。またキャリアと結びつきが強いため、キャリアへのスペントが起こりやすくなるという問題もある。なお効果や弊害などを考慮すると、飽和磁化は４．５〜１４．０Ａｍ２／ｋｇとするのがより好ましい。
【００６６】
本発明のトナーは、バインダ樹脂中に、着色剤などの種々のトナー配合剤を分散させることにより得られる。本発明におけるトナーに使用するバインダ樹脂の種類は特に制限されるものではないが、例えば、スチレン系樹脂、アクリル系樹脂、スチレン−アクリル系共重合体、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、N−ビニル系樹脂、スチレン−ブタジエン樹脂等の熱可塑性樹脂を使用することが好ましい。
【００６７】
ポリスチレン系樹脂としては、スチレンの単独重合体の他、スチレンと他の単量体との２元もしくは３元以上の共重合体が挙げられる。これらは、１種を単独で使用することもできるし、あるいは２種以上を組み合わせてスチレンと共重合させることもできる。共重合モノマーとしては、ｐ−クロルスチレン；ビニルナフタレン；エチレン、プロピレン、ブチレン、イソブチレンなどのエチレン不飽和モノオレフィン類；塩化ビニル、臭化ビニル、弗化ビニルなどのハロゲン化ビニル；酢酸ビニル、プロピオン酸ビニル、ベンゾエ酸ビニル、酪酸ビニルなどのビニルエステル類；アクリル酸メチル、アクリル酸エチル、アクリル酸ｎ−ブチル、アクリル酸イソブチル、アクリル酸ドテシル、アクリル酸ｎ−オクチル、アクリル酸２−クロルエチル、アクリル酸フェニル、α−クロルアクリル酸メチル、メタアクリル酸メチル、メタアクリル酸エチル、メタアクリル酸ブチルなどの（メタ）アクリル酸エステル；アクリロニトリル、メタアクリロニトリル、アクリルアミドなどの他のアクリル酸誘導体；ビニルメチルエーテル、ビニルイソブチルエーテルなどのビニルエーテル類；ビニルメチルケトン、ビニルエチルケトン、メチルイソプロペニルケトンなどのビニルケトン類；Ｎ−ビニルピロール、Ｎ−ビニルカルバゾール、Ｎ−ビニルインドール、Ｎ−ビニルピロリデンなどのＮ−ビニル化合物などが挙げられる。これらは、１種を単独で使用することもできるし、あるいは２種以上を組み合わせてスチレン単量体と共重合させることができる。
【００６８】
また、ポリエステル系樹脂としては、アルコール成分とカルボン酸成分とを縮重合または共縮重合させて得られる種々のポリエステル系樹脂が挙げられる。ポリエステル系樹脂を合成する際に用いられる成分としては、まず、２価または３価以上のアルコール成分としては、エチレングリコール、ジエチレングリコール、トリエチレングリコール、１、２−プロピレングリコール、１、３−プロピレングリコール、１、４−ブタンジオール、ネオペンチルグリコール、１、４−ブテンジオール、１、５−ペンタンジオール、１、６−ヘキサンジオール、１、４−シクロヘキサンジメタノール、ジプロピレングリコール、ポリエチレングリコール、ポリプロピレングリコール、ポリテトラメチレングリコール等のジオール類；ビスフェノールＡ、水素添加ビスフェノールＡ、ポリオキシエチレン化ビスフェノールＡ、ポリオキシプロピレン化ビスフェノールＡ等のビスフェノール類；ソルビトール、１、２、３、６−ヘキサンテトロール、１、４−ソルビタン、ペンタエリスリトール、ジペンタエリスリトール、トリペンタエリスリトール、１、２、４−ブタントリオール、１、２、５−ペンタントリオール、グリセロール、ジグリセロール、２−メチルプロパントリオール、２−メチル−１、２、４−ブタントリオール、トリメチロールエタン、トリメチロールプロパン、１、３、５−トリヒドロキシメチルベンゼン等の３価以上のアルコール類が例示される。
【００６９】
また、２価または３価以上のカルボン酸成分としては、２価または３価カルボン酸、この酸無水物またはこの低級アルキルエステルが用いられ、マレイン酸、フマール酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、あるいはｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等のアルキルまたはアルケニルコハク酸等の２価カルボン酸；１、２、４−ベンゼントリカルボン酸（トリメリット酸）、１、２、５−ベンゼントリカルボン酸、２、５、７−ナフタレントリカルボン酸、１、２、４−ナフタレントリカルボン酸、１、２、４−ブタントリカルボン酸、１、２、５−ヘキサントリカルボン酸、１、３−ジカルボキシル−２−メチル−２−メチレンカルボキシプロパン、１、２、４−シクロヘキサントリカルボン酸、テトラ（メチレンカルボキシル）メタン、１、２、７、８−オクタンテトラカルボン酸、ピロメリット酸、エンポール三量体酸等の３価以上のカルボン酸等が例示される。また、ポリエステル系樹脂の軟化点は、１１０〜１５０℃であることが好ましく、より好ましくは１２０〜１４０℃である。
【００７０】
また、バインダ樹脂は、熱硬化性樹脂であっても良い。このように一部架橋構造を導入することにより、定着性を低下させることなく、トナーの保存安定性や形態保持性、あるいは耐久性をより向上させることができる。よって、トナーの樹脂として、熱可塑性樹脂を１００質量部使用する必要はなく、架橋剤を添加したり、あるいは、熱硬化性樹脂を一部使用することも好ましい。したがって、熱硬化性樹脂として、エポキシ系樹脂やシアネート系樹脂等が使用することができる。より具体的には、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、シアネート樹脂等の１種または２種以上の組み合わせが挙げられる。
【００７１】
バインダ樹脂のガラス転移温度Ｔｇは、５０〜６５℃であるのが好ましく、５０〜６０℃であるのがより好ましい。ガラス転移温度がこの範囲未満では、トナー粒子同士が融着しやすくなって保存安定性が低下するおそれがある。また、樹脂の強度が低いため、潜像保持体の表面に付着して離れなくなり、トナー付着を生じるおそれもある。また、逆にガラス転移温度がこの範囲を超える場合には、紙等の被印刷物の表面への定着性が低下するおそれがある。
【００７２】
なお、バインダ樹脂のガラス転移温度は、例えば示差走査熱量計（ＤＳＣ）を用いて測定した吸熱曲線における、比熱の変化点から求めることができる。具体的には、例えば、セイコーインスツルメンツ社製の示差走査熱量計ＤＳＣ−６２００を用い、測定試料１０ｍｇをアルミパン中に入れると共に、リファレンスとして空のアルミパンを用い、測定温度範囲２５〜２００℃、昇温速度１０℃／分で、常温、常圧下で測定を行って、得られた吸熱曲線における比熱の変化点から、バインダ樹脂のガラス転移温度を求めることができる。
【００７３】
電荷制御剤は、帯電レベルや帯電立ち上がり特性（短時間で、一定の電荷レベルに帯電するかの指標）を著しく向上させ、耐久性や安定性に優れた特性等を得るために配合されるものである。即ち、トナーを正帯電させて現像に供する場合には、正帯電性の電荷制御剤を添加し、負帯電させて現像に供する場合には、負帯電性の電荷制御剤を添加することができる。
【００７４】
このような電荷制御剤としては、特に制限されるものではないが、例えば、正帯電性の電荷制御剤の具体例としては、ピリダジン、ピリミジン、ピラジン、オルトオキサジン、メタオキサジン、パラオキサジン、オルトチアジン、メタチアジン、パラチアジン、１、２、３−トリアジン、１、２、４−トリアジン、１、３、５−トリアジン、１、２、４−オキサジアジン、１、３、４−オキサジアジン、１、２、６−オキサジアジン、１、３、４−チアジアジン、１、３、５−チアジアジン、１、２、３、４−テトラジン、１、２、４、５−テトラジン、１、２、３、５−テトラジン、１、２、４、６−オキサトリアジン、１、３、４、５−オキサトリアジン、フタラジン、キナゾリン、キノキサリンなどのアジン化合物；アジンファストレッドＦＣ、アジンファストレッド１２ＢＫ、アジンバイオレットＢＯ、アジンブラウン３Ｇ、アジンライトブラウンＧＲ、アジンダ−クグリ−ンＢＨ／Ｃ、アジンディ−プブラックＥＷおよびアジンディーブラック３ＲＬなどのアジン化合物からなる直接染料；ニグロシン、ニグロシン塩、ニグロシン誘導体などのニグロシン化合物；ニグロシンＢＫ、ニグロシンＮＢ、ニグロシンＺなどのニグロシン化合物からなる酸性染料；ナフテン酸または高級脂肪酸の金属塩類；アルコキシル化アミン；アルキルアミド；ベンジルメチルヘキシルデシルアンモニウム、デシルトリメチルアンモニウムクロライド等の４級アンモニウム塩を例示することができ、これらは、１種単独でも２種以上を併用して使用することもできる。特に、ニグロシン化合物は、より迅速な立ち上がり性が得られる観点から、正帯電性トナーとしての使用には最適である。
【００７５】
また、正帯電性の電荷制御剤として、特に、４級アンモニウム塩、カルボン酸塩あるいはカルボキシル基を官能基として有するスチレン−アクリル系樹脂（スチレン−アクリル系共重合体）は、帯電量を所望の範囲内の値に容易に調節することができる点で好適である。より具体的には、４級アンモニウム塩を有するスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するスチレン系樹脂、カルボン酸塩を有するアクリル系樹脂、カルボン酸塩を有するスチレン−アクリル系樹脂、カルボン酸塩を有するポリエステル系樹脂、カルボキシル基を有するポリスチレン系樹脂、カルボキシル基を有するアクリル系樹脂、カルボキシル基を有するスチレン−アクリル系樹脂、カルボキシル基を有するポリエステル系樹脂等の１種または２種以上が挙げられる。
【００７６】
特に、４級アンモニウム塩を官能基として有するスチレン−アクリル系共重合樹脂は、帯電量を所望の範囲内の値に容易に調節することができる観点から、最適である。この場合において、上記スチレン単位と共重合させる好ましいアクリル系コモノマーとしては、アクリル酸メチル、アクリル酸エチル、アクリル酸ｎ−プロピル、アクリル酸ＩＳＯ−プロピル、アクリル酸ｎ−ブチル、アクリル酸ＩＳＯ−ブチル、アクリル酸２−エチルヘキシル、メタアクリル酸メチル、メタアクリル酸エチル、メタアクリル酸ｎ−ブチル、メタアクリル酸ＩＳＯ−ブチルなどの（メタ）アクリル酸アルキルエステルが挙げられる。また、４級アンモニウム塩としては、ジアルキルアミノアルキル（メタ）アクリレートから第４級化の工程を経て誘導される単位が用いられる。誘導されるジアルキルアミノアルキル（メタ）アクリレートとしては、例えば、ジメチルアミノエチル（メタ）アクリレート、ジエチルアミノエチル（メタ）アクリレート、ジプロピルアミノエチル（メタ）アクリレート、ジブチルアミノエチル（メタ）アクリレート等のジ（低級アルキル）アミノエチル（メタ）アクリレート；ジメチルメタクリルアミド、ジメチルアミノプロピルメタクリルアミドが好適である。また、ヒドロキシエチル（メタ）アクリレート、ヒドロキシプロピル（メタ）アクリレート、２−ヒドロキシブチル（メタ）アクリレート、Ｎ−メチロール（メタ）アクリルアミド等のヒドロキシ基含有重合性モノマーを重合時に併用することもできる。
【００７７】
負帯電性を示す電荷制御剤としては、例えば有機金属錯体、キレート化合物が有効で、その例としてはアルミニウムアセチルアセトナート、鉄（II）アセチルアセトナート、３、５−ジ−ｔｅｒｔ−ブチルサリチル酸クロム等があり、特にアセチルアセトン金属錯体、サリチル酸系金属錯体または塩が好ましく、特にサリチル酸系金属錯体またはサリチル酸系金属塩が好ましい。
【００７８】
電荷制御剤のトナー粒子中に占める割合は、０．５〜１５質量％であるのが好ましく、０．５〜８．０質量％であるのがさらに好ましく、０．５〜７．０質量％であるのが特に好ましい。電荷制御剤の割合がこの範囲未満では、磁性トナーに安定した帯電特性を付与することが困難となり、画像濃度が低くなったり、耐久性が低下したりするおそれがある。また、バインダ樹脂に対する分散不良が起こりやすいことから、地カブリの原因となったり、分散されずに凝集した電荷制御剤が感光体を汚染したりするおそれもある。逆に、上記の範囲を超える場合には、磁性トナーの耐環境性、特に高温高湿下での帯電不良、画像不良を生じやすい。また、バインダ樹脂に対する分散不良が起こりやすいことから、地カブリの原因となったり、分散されずに凝集した電荷制御剤が感光体を汚染したりするおそれもある。
【００７９】
定着性やオフセット性を向上させるために使用されるワックス類としては、特に制限されるものではないが、例えば、ポリエチレンワックス、ポリプロピレンワックス、テフロン系ワックス、フィッシャートロプシュワックス、パラフィンワックス、エステルワックス、モンタンワックス、ライスワックス等を使用することが好ましい。（テフロンは登録商標である。）また、これらワックスは２種以上を併用しても構わない。かかるワックスを添加することにより、オフセット性や像スミアリングをより効率的に防止することができる。
【００８０】
上述したワックス類は、特に制限されるものではないが、一般に、トナー中に（トナー全体量を１００質量部とする）、１〜５質量部の量で配合されていることが好ましい。ワックス類の添加量が１質量部未満では、オフセット性や像スミアリング等を効率的に防止することができない傾向があり、一方、５質量部を超えると、トナー同士が融着してしまい、保存安定性が低下する傾向がある。
【００８１】
本発明のトナーは、前述したバインダ樹脂と電荷制御剤など各種のトナー配合剤とを混合し、押出機等の混練機を用いて溶融混練した後、これを冷却し、粉砕及び分級することにより得られる。また得られるトナー粒子は体積平均粒径５．０〜１０．０μｍ、好ましくは５．０〜１０．０μmであることが好ましい。これより小さいと流動性の低下やカブリの原因となってしまう。またこれより大きい場合には画質が低下してしまう。
【００８２】
また、製造された磁性トナーは、流動性や保存安定性、潜像保持体の表面からのクリーニング除去しやすさを示すクリーニング性等を向上させるため、その表面を、必要に応じて、例えばコロイダルシリカ、疎水性シリカ、アルミナ、酸化チタン等の微粒子（外添剤、通常は、平均粒径が１．０μｍ以下）によって表面処理してもよい。表面処理は、磁性トナーと外添剤とを乾式混合するのが好ましく、特に外添剤がトナー粒子の表面に埋め込まれるのを防止するために、ヘンシェルミキサーやナウターミキサー等を使用して混合するのが好ましい。外添剤の添加量は、トナー粒子に対して０．２〜１０．０質量％であるのが好ましい。また外添剤は、必要に応じて、アミノシラン、シリコーンオイル、シラン系カップリング剤（ヘキサメチルジシラザン等）、チタン系カップリング剤等によって表面処理しても良い。
【００８３】
本発明において現像剤を構成するために用いるキャリアは、重量平均粒子径が２０〜１５０μm、好ましくは２０〜１００μmとすることにより、現像領域における現像剤層のトナー濃度を高くすることができるため、高速機での現像条件においても画像濃度の高い良好な画像が得られる。本発明において現像剤を構成するキャリアの核体粒子としては、公知のものでよく例えば鉄、コバルト、ニッケル等の強磁性金属；マグネタイト、ヘマタイト、フェライトなどの合金や化合物；前記強磁性体微粒子と樹脂との複合体等が挙げられる。
【００８４】
さらに本発明で用いられるキャリアは、より耐久性を長くする目的で、表面を樹脂で被覆することが好ましい。被覆層を形成する樹脂としては、例えばポリエチレン、ポリプロピレン、塩素化ポリエチレン、クロロスルホン化ポリエチレン等のポリオレフィン系樹脂；ポリスチレン、アクリル（例えばポリメチルメタクリレート）、ポリアクリロニトリル、ポリビニルアセテート、ポリビニルアルコール、ポリビニルブチラール、ポリ塩化ビニル、ポリビニルカルバゾール、ポリビニルエーテル、ポリビリケトン等のポリビニル及びポリビニリデン系樹脂；塩化ビニル−酢酸ビニル共重合体；オルガノシロキサン結合からなるシリコン樹脂又はその変成品（例えばアルキッド樹脂、ポリエステル樹脂、エポキシ樹脂、ポリウレタン等による変成品）；ポリテトラフルオロエチレン、ポリ弗化ビニル、ポリ弗化ビニリデン、ポリクロロトリフルオロエチレン等の弗素樹脂；ポリアミド；ポリエステル；ポリウレタン；ポリカーボネート；尿素−ホルムアルデヒド樹脂等のアミノ樹脂；エポキシ樹脂等が挙げられる。
【００８５】
また本発明で用いられるキャリアは、その体積固有抵抗を制御するために被覆層中に導電性付与材料を分散しても良い。分散される導電性材付与は従来より公知の物でよく、例えば鉄、金、銅等の金属；フェライト、マグネタイト等の酸化鉄；カーボンブラック等の顔料が挙げられる。この中でも特にカーボンブラックの一つであるファーネスブラックとアセチレンブラックの混合物を用いることにより、少量の導電性微粉末の添加で効果的に導電性の調整が可能で、更に被覆層の耐摩耗性に優れたキャリアを得ることが可能となった。これらの導電性微粉末は、粒径０．０１〜１０μｍ程度のものが好ましく、被覆樹脂１００重量部に対して２〜３０重量部添加されることが好ましく、さらには５〜２０重量部が好ましい。
【００８６】
また、キャリア被覆層中には核体粒子との接着性を向上させたり導電性付与剤の分散性を向上させる目的でシランカップリング剤、チタンカップリング剤等を添加しても良い。被覆層の形成法としては、従来と同様、キャリア核体粒子の表面に被覆層形成液を噴霧法、浸漬法等の手段で塗布すればよい。被覆層の厚さは０．１〜２０μｍ、好ましくは０．２〜５．０μｍである。
【００８７】
また本発明において、２成分現像剤とする際のトナーとキャリアの混合比は、キャリア１００質量部に対してトナーを２．０〜２０質量部とするのが好ましく、より好ましくは３．０〜１５質量部である。トナー量を上記範囲以下にした場合はチャージアップが発生し、画像濃度の低下が発生する。一方、上記範囲以上にした場合はカブリやトナー飛散が発生する。
【実施例】
【００８８】
以下、実施例に基づいて本発明を説明する。なお、言うまでもないが、以下の説明は本発明を例示するものであり、特に理由なく、以下の説明に本発明の範囲は限定されるものではない。
【００８９】
バインダ樹脂としてスチレン−アクリル共重合体（低分子量ピーク分子量８０００、高分子量ピーク分子量１３０、５００、ガラス転移点Ｔｇ５５．０℃）７０質量部に、磁性粉１５質量部、離型剤としてのワックス（サゾールワックスＨ１、サゾール社製）５質量部、正電荷制御剤として４級アンモニウム塩（ボントロンＰ−５１、オリエント化学社製）５質量部を、着色剤としてカーボンブラック５質量部をヘンシェルミキサーにて混合した後、２軸押出機にて溶融混練したのち冷却し、ハンマーミルにて粗粉砕した。機械式粉砕機にてさらに微粉砕したものを気流式分級機により分級し、体積平均粒径７．０μmのトナーを得た。なお用いた磁性粉は、粒子形状が８個の三角形で囲まれた凸多面体である八面体２形状で、かつ、その頂点１ｂおよび稜線１ａが曲面状であって前記の方法で求められる比Ｒ１／Ｒ０であらわされるＲ値が０．９５であると共に平均粒子径が０．２０μmである磁性粉である。
【００９０】
第一鉄塩水溶液と該第一鉄塩水溶液の第一鉄塩に対し、０．０８〜０．９９当量の水酸化アルカリ水溶液とを反応させて得られた水酸化第一鉄コロイドを含む第一鉄塩反応水溶液に、７０〜１００℃の温度範囲に加熱しながら酸素含有ガスを通気してマグネタイトを生成させ、核晶粒子を生成させる第一段階の反応と、鉄の酸化反応率が５０%を超えたところで水酸化アルカリ溶液を加えてｐＨを１０以上とし、７０〜１００℃の温度範囲に加熱しながら酸素含有ガスを通気して第二段反応を行い、粒子形状が六面体及び八面体２を基本として該六面体及び八面体２の各稜線１ａが曲面状であるマグネタイト粒子からなるトナー用磁性酸化鉄粒子を得た。
【００９１】
上記で得られたトナー粉体（磁性トナー）１００質量部に対し、酸化チタン（ＥＣ−１００、チタン工業社製）を１．０質量部、シリカ（ＲA−２００Ｈ、日本アエロジル社製）を１．０質量部をヘンシェルミキサーにより、磁性トナー粉末の表面に付着させた（これを実施例１の現像剤に使用したトナーとする）。その他、磁性粉のみ変更した以外は上記実施例１のトナーと同様にしてトナー粉体を製造し、実施例２〜５および比較例１〜９の現像剤に使用したトナーを得た。表１にその詳細を示す。このようにして得られた磁性トナー１０質量部を磁性キャリア（５０μm、パウダーテック社製）１００質量部とナウターミキサーにて混合することにより２成分現像剤を得た。
【００９２】
この２成分現像剤を用い、あらかじめ２成分現像方式へと改造した京セラミタ製デジタル複合機であるＫＭ−１６５０改造機を用い、キャリアスペント、感光体の磁気ブラシ筋、トナー飛散状態、画像特性、現像剤帯電特性を評価した。なお各特性の評価方法は以下に、評価結果は表２に示す。なお、表１中の磁性粉の粒子形状の欄の符号は下記の通りである。
八−丸：八面体状で、かつ頂点および稜線が曲面状とされたもの。
八−角：八面体状で、かつ頂点および稜線が曲面状とされていないもの。通常の八面体（図１（ｃ））。
八−面：八面体状で、かつ頂点および稜線が小さな平面で面取りされたもの（特許文献３の図６参照）。
立−角：立方体状で、かつ頂点および稜線が曲面状とされていないもの。通常の立方体（図１（ｂ））。
立−面：立方体状で、かつ頂点および稜線が小さな平面で面取りされたもの。
球    ：球状のもの（図１（ａ））。
【００９３】
初期時に上記ページプリンタにより画像評価パターンを印字して初期画像とし、その後、ＩＳＯ４%原稿を１５万枚連続通紙し、再度画像評価パターンを印字して耐久後画像とすると共に、それぞれソリッド画像をマクベス反射濃度計（ＲD９１４）を用いて測定し、同時にカブリを目視観察することにより画像特性評価を行った。画像濃度は１．３０以上をＯＫとした。またカブリの評価は以下の判断基準を用いた。
○：カブリは見られない
△：ややカブリを生じている
×：カブリがひどい
【００９４】
現像器からのトナー飛散の状態については目視にて確認を行い、評価については以下の判断基準を用いた。
○：トナー飛散は生じていない
△：若干のトナー飛散が発生し、プリンタ内部が汚れているが、画像への影響はない
×：トナー飛散が発生してページプリンタ排気ファンより飛散したトナーが機外に排出され、さらに紙搬送経路にトナーが付着し、画像を汚している
【００９５】
キャリアへのトナーによるスペント状態の確認については、１５万枚連続通紙を行った後の現像剤について確認を行なった。具体的には現像剤を６３５メッシュのフルイ上に置き、下方より吸引することでトナーのみを取り除き、フルイ上に残留したキャリアをＴＨＦ溶液に浸し、その上澄み液をＧＰＣにて測定し、検出されたピーク面積よりキャリアに付着したトナー量の評価を行なった。キャリア１．０ｇに対するスペントしたトナー重量［ｍｇ］が０．５０ｍｇ／ｇ以上に達すると、画像濃度やカブリに影響が見られることから０．５０ｍｇ／ｇ未満をＯＫとした。
【００９６】
感光体ドラム上の磁気ブラシによる筋の状態については目視にて確認を行い、評価については以下の判断基準を用いた。
○：筋および傷は生じていない
△：微小な筋が感光体上に確認できるが、画像への影響はない
×：感光体上に明らかに筋が確認でき、さらに画像においてもムラとして確認できる
【００９７】
【表１】
2006309177.tif 000003
【００９８】
【表２】
2006309177.tif 000004
【００９９】
この表２からわかるとおり、磁性粉が八面体状で頂点および稜線が曲面状とされた八−丸の実施例１〜３では、飽和磁化が、５．０〜１３．８Ａｍ２／ｋｇの範囲にあり、磁性粉の効果によって良好な画像特性を示すと共に、キャリアへのスペントや感光体上の磁気ブラシ筋、トナー飛散なども問題なかった。この良好な特性は１５万枚耐刷評価した後も維持された結果となり、高寿命のトナーとなっていることが分かる。
【０１００】
一方、磁性粉の飽和磁化が８．４Ａｍ２／ｋｇではあるが八面体状で頂点および稜線が曲面状とされていない通常の八面体（図１（ｃ）八−角）である比較例１、飽和磁化が８．１Ａｍ２／ｋｇではあるが八面体状で頂点および稜線が小さな平面で面取りされた八−面（特許文献３の図６参照）の比較例２、飽和磁化が８．２Ａｍ２／ｋｇではあるが立方体状で頂点および稜線が曲面状とされていない通常の立方体（図１（ｂ）立−角）である比較例３、飽和磁化が７．７Ａｍ２／ｋｇではあるが立方体状で頂点および稜線が小さな平面で面取りされた立−面の比較例４では、尖った頂点または稜線があるような形状の磁性粉を使用しているため、耐久後に感光体上で磁気ブラシ筋が発生した。
【０１０１】
また、磁性粉の飽和磁化が７．９Ａｍ２／ｋｇではあるが球状（図１（ａ））の比較例５ではスペントが発生し、耐久後にそれによるカブリの発生が見られた。さらに、実施例１〜３と同様磁性粉が八面体状で頂点および稜線が曲面状とされた八−丸ではあるが、飽和磁化が３．２Ａｍ２／ｋｇと小さい比較例６では、トナーとキャリアの間に生じる磁気的吸引力により、トナー飛散あるいはトナー落ちといった問題の回避やカブリの発生を抑制するという、磁性粉を含有させることで本来得られる効果が得られず、トナー飛散やカブリの発生が見られた。
【０１０２】
そして、実施例１〜３と同様磁性粉が八面体状で頂点および稜線が曲面状とされた八−丸で、飽和磁化が１６．８Ａｍ２／ｋｇと大きい比較例７では、逆に飽和磁化が高すぎるためにキャリアとのトナーの磁気拘束力が強すぎ、磁気ブラシにより感光体上に筋が発生し、また、同様の理由でキャリアへのスペントも発生した。
【０１０３】
これらの結果から、磁性粉の形状が八面体状形状で頂点および稜線が曲面状とされた八−丸であり、かつ、トナーの測定磁場７９．６ｋＡ／ｍにおける飽和磁化の最小値が３．２Ａｍ２／ｋｇ超、最大値が１６．８Ａｍ２／ｋｇより小の範囲である４．０〜１５．０Ａｍ２／ｋｇとすることが好ましいことがわかる。
【０１０４】
なお、トナーの飽和磁化は、振動試料型磁力計(ＶＳＭ−Ｐ７−１５型：東英工業製)により、常温常湿（２０℃、６５％ＲＨ）で保管しておいたトナーを５０ｍｇ程度採取し円筒形のセルに挿入して、測定磁場７９．６ｋＡ／ｍ（１ｋＯｅ）において１分間でヒステリシスカーブを描かせて測定することができる。
【０１０５】
このように本発明によれば、２成分現像剤用トナーに含有する磁性粉として多面体を基本とし、かつ該多面体の各頂点及び稜線が曲面状である粒子形状を有する磁性粉を使用することにより、２成分トナーとして適度な帯電量を維持しながら帯電量のすばやい立ち上がりやチャージアップ（過帯電）しない帯電特性を有し、その結果、良好な画像特性（画像濃度、かぶり）を長期にわたって得ることができると共に、２成分現像剤特有の問題である、トナー飛散、キャリアへのスペント、感光体ドラム上の磁気ブラシ筋などの発生しないトナーを得ることができ、良好な画像特性を維持しつつ、高寿命化するシステムにおいても２成分現像方式特有の様々な問題を回避して高耐久な２成分現像剤用磁性トナーと画像形成方法を得ることができる。
【図面の簡単な説明】
【０１０６】
【図１】トナーに含有する磁性粉の形状の例を示す図であり、同図（ａ）は球状、同図（ｂ）は六面体、同図（ｃ）は八面体、同図（ｄ）は丸八面体の形状を示す。
【図２】本発明の磁性トナーで使用する磁性粉の一例を示す電子顕微鏡写真である。
【図３】本発明の磁性トナーで使用する磁性粉の一例を示す三面図であって、同図（ａ）は図３（ｃ）における一点鎖線で示した三角形を正面とした図、同図（ｂ）は図３（ｃ）における一点鎖線で示した三角形の稜線方向から見た図、同図（ｃ）は平面図である
【図４】本発明の磁気ブラシ現像器を備えた画像形成装置の構造の概略と共に示す図である。
【符号の説明】
【０１０７】
１    本発明のトナーに含まれる磁性粉
１ａ  八面体２の各稜線
１ｂ  八面体の各頂点
２    八面体
【図１】
2006309177.tif 000005
【図２】
2006309177.tif 000006
【図３】
2006309177.tif 000007
【図４】
2006309177.tif 000008